(57)【要約】  様々なガスケットリリース剤及びこれらを提供し用いる方法が、接合アセンブリの合わせ面に接触する１つ又は複数の表面にリリース剤コーティングを有するガスケット本体と共に提供される。コーティングは、六方晶窒化ホウ素を含む成分の混合物として提供され得る。他の成分は、リリース剤、及びガスケット本体表面へのリリース剤の接着性を向上させる結合材料を含み得る。結合材料には、例えば、有機又は無機材料が含まれ得る。いくつかの実施形態において、界面活性剤が、バインダー材料及びフィラーに加えて、ガスケットリリース剤分散体に添加され得る。【選択図】  なし【特許請求の範囲】
【請求項１】
対向する表面が、取り外せるように配置されるガスケットアセンブリであって、
複数の合わせ面を有するガスケット本体；及び
ガスケットの合わせ面の１つ又は複数の少なくとも一部に接着されたリリース剤の層
を備え、前記リリース剤はある量の六方晶窒化ホウ素を含む、ガスケットアセンブリ。
【請求項２】
前記リリース剤が、シリケート、酸化物、フィロシリケート、及びクレーが含まれる材料の群からのある量の材料をさらに含む、請求項１に記載のガスケットアセンブリ。
【請求項３】
前記リリース剤が、熱可塑性物質、フルオロポリマー、熱硬化性物質、天然の多糖基質、及びワックスが含まれる材料の群からのある量の材料をさらに含む、請求項１に記載のガスケットアセンブリ。
【請求項４】
前記リリース剤が、コロイダルシリカ、カルシウムシリケート、ナトリウムシリケート、及びリチウムシリケートが含まれるシリケート材料の群からのある量の材料をさらに含む、請求項２に記載のガスケットアセンブリ。
【請求項５】
前記リリース剤が、タルク、マイカ、及びバーミキュライトが含まれるフィロシリケート材料の群からのある量の材料をさらに含む、請求項２に記載のガスケットアセンブリ。
【請求項６】
前記リリース剤が、酸化アルミニウム、酸化ジルコニウム、酸化ケイ素、及び酸化マグネシウムが含まれる酸化物材料の群からのある量の材料をさらに含む、請求項２に記載のガスケットアセンブリ。
【請求項７】
前記リリース剤が、カオリン、ベントナイト、及びハロイサイトが含まれるクレー材料の群からのある量の材料をさらに含む、請求項２に記載のガスケットアセンブリ。
【請求項８】
前記リリース剤が、アニオン及びノニオンコポリマー、アルコール、アルキルポリエチレンオキシド、並びにアルキルポリグルコシドが含まれる界面活性剤の群からのある量の界面活性剤をさらに含む、請求項１に記載のガスケットアセンブリ。
【請求項９】
前記リリース剤が、乾燥体積基準で、約０．０１％から１００％の六方晶窒化ホウ素を含む、請求項１に記載のガスケットアセンブリ。
【請求項１０】
前記リリース剤が、乾燥体積基準で、約０％から８０％の結合剤及び／又はフィラーを含む、請求項９に記載のガスケットアセンブリ。
【請求項１１】
前記リリース剤が、乾燥体積基準で、約０％から４０％の界面活性剤を含む、請求項１０に記載のガスケットアセンブリ。
【請求項１２】
前記リリース剤が、約
（ａ）２．５体積％の六方晶窒化ホウ素；
（ｂ）０．３体積％のバインダー材料；及び
（ｃ）１体積％の界面活性剤
を含む、希釈水分散体として得られる、請求項１に記載のガスケットアセンブリ。
【請求項１３】
前記リリース剤が、約
（ａ）６６体積％から９０体積％の六方晶窒化ホウ素；
（ｂ）７体積％から１０体積％のバインダー材料；及び
（ｃ）０体積％から２６体積％の界面活性剤
を含む、ガスケット材料に塗布された乾燥コーティングとして得られる、請求項１２に記載のガスケットアセンブリ。
【請求項１４】
前記リリース剤が、約
（ａ）４０体積％の六方晶窒化ホウ素；及び
（ｂ）６０体積％の水
を含む希釈水分散体として得られる、請求項１に記載のガスケットアセンブリ。
【請求項１５】
前記リリース剤が、約１００体積％の六方晶窒化ホウ素を含む、ガスケット材料に塗布された乾燥コーティングとして得られる、請求項１４に記載のガスケットアセンブリ。
【請求項１６】
前記リリース剤が、約
（ａ）２５体積％の六方晶窒化ホウ素；
（ｂ）２０体積％の無機クレーフィラー材料；及び
（ｃ）５体積％のシリケートバインダー材料
を含む希釈水分散体として得られる、請求項１に記載のガスケットアセンブリ。
【請求項１７】
前記リリース剤が蒸留水をさらに含む、請求項１６に記載のガスケットアセンブリ。
【請求項１８】
前記リリース剤が０体積％の界面活性剤を含む、請求項１７に記載のガスケットアセンブリ。
【請求項１９】
前記リリース剤が、約
（ａ）５０体積％の六方晶窒化ホウ素；
（ｂ）４０体積％の無機クレーフィラー材料；及び
（ｃ）１０体積％のシリケートバインダー材料
を含む、ガスケット材料に塗布された乾燥コーティングとして得られる、請求項１７に記載のガスケットアセンブリ。
【請求項２０】
ガスケット材料のシートを供給するステップ；
ガスケット材料のシートの表面に、ある量の六方晶窒化ホウ素を含むリリース剤の層を塗布するステップ；及び
ガスケット材料のシートから１つ又は複数のガスケットを形成するステップ
を備える、ガスケットアセンブリの製造方法。
【請求項２１】
前記リリース剤が、ある量の水を含むリリース剤分散体としてガスケット材料のシートに塗布される、請求項２０に記載の方法。
【請求項２２】
前記リリース剤分散体からある量の水を蒸発させるステップをさらに含み、リリース剤の層がガスケット材料のシートに接着する、請求項２１に記載の方法。
【請求項２３】
前記リリース剤が、シリケート、酸化物、フィロシリケート、及びクレーが含まれる材料の群からのある量の材料をさらに含む、請求項２０に記載の方法。
【請求項２４】
前記リリース剤が、熱可塑性物質、フルオロポリマー、熱硬化性物質、天然の多糖基質、及びワックスが含まれる材料の群からのある量の材料をさらに含む、請求項２０に記載の方法。
【請求項２５】
前記リリース剤が、乾燥体積基準で、約０．０１％から１００％の六方晶窒化ホウ素を含む、請求項２１に記載の方法。
【請求項２６】
前記リリース剤が、乾燥体積基準で、約０％から８０％の結合剤及び／又はフィラーを含む、請求項２５に記載の方法。
【請求項２７】
前記リリース剤が、乾燥体積基準で、約０％から４０％の界面活性剤を含む、請求項２６に記載の方法。
【発明の詳細な説明】
【発明の詳細な説明】
【０００１】
［関連特許出願の相互参照］
[0001]本発明は、Ｔｉｍ  Ｐｉｓｔｎｅｒ、Ｈｏｗａｒｄ  Ｌｏｃｋｈａｒｔ、及びＡｍｅｅｔ  Ｋｕｌｋａｒｎｉによる、「ＧＡＳＫＥＴ  ＲＥＬＥＡＳＥ  ＡＧＥＮＴ」という名称の米国特許仮出願第６０／９８３８４６号（２００７年１０月３０日出願）による優先権を主張し、この特許仮出願は、参照によってその全体が本明細書に組み込まれる。
【０００２】
［背景技術］
[0002]ガスケットはよく知られており、様々な流体の利用において、ジョイント、バルブ、及び他の開口部をシールするのに使用される。ガスケットはまた、例えば、振動絶縁、及び／又は音響絶縁を必要とする用途のような、様々な他の用途においても使用され得る。しばしば、このような用途は、中間にガスケットを有し一緒に合わせて、２つの表面の間のシールを完成させる、合わせ面と呼ばれる２つの表面に関連する。
【０００３】
[0003]通常、上記表面は、例えば、ジョイント若しくはバルブのメンテナンス又は修理のために、引き離されなければならない。このような場合において、表面の間のガスケット材料は取り外され、合わせ面から汚れが除かれ、新しいガスケットが装着され、再び表面を合わせることが、しばしば必要とされる。その適用箇所からのガスケットの取り外しに際して、残留物が後に残される可能性がある。しばしば、このような残留物は、その接合アセンブリに新しいガスケットを装着する前に取り除かれ、強固なシールが確保されるようにする必要がある。さらに、いくつかの場合において、ガスケットがその間に存在する表面を引き離すために過度の労力が求められる。これは、かなりの数の要因、例えば、合わせ面へのガスケット材料の接合に起因し得るが、このことは、２つの表面を引き離すのに、かなりの大きさの力が要求されるという結果を生じ得る。
【０００４】
[0004]ガスケットリリース剤を提供するこれまでの試みは、グラファイトを用いてきた。しかし、このような用途では、いくらかのグラファイトが、通常、シール面に移り、このことがその使用に限界を設けていた。リリース剤としてグラファイトを使用することによる別の問題は、グラファイトの摩擦係数が温度の上昇と共に指数関数的に増加することであった。さらに、グラファイトの処理及び取扱いは、通常、厄介である。グラファイトの黒い色は、このような用途を見苦しくし、それが使用され得る用途に限界を設け、リリース剤又はリリース剤が存在する基材のカラーブランディング（ｃｏｌｏｒ−ｂｒａｎｄｉｎｇ）を妨げた。
【０００５】
［概要］
[0005]この「概要」は、下で「詳細な説明」においてさらに説明されるいくつかの考え方の簡略化された抜粋を導入するために提供される。この「概要」及び「背景技術」は、鍵となる態様、又は特許請求される主題の本質的な態様を特定しようとするものではない。さらに、この「概要」は、特許請求される主題の範囲を定める助けとして用いられようとするものではない。
【０００６】
[0006]コーティングされたガスケット及びこれらを提供し使用する方法の様々な実施形態が提供される。いくつかの実施形態において、ガスケット本体には、接合アセンブリの合わせ面に接触する、ガスケット本体の両表面上のリリース剤のコーティングが提供される。別の実施形態は、１つの表面に、又は１つ若しくは複数の表面の一部にコーティングを有するガスケット本体を含み得る。いくつかの態様において、ガスケット本体は、例えば、ガスケット紙、エラストマー、ステンレス鋼、コルク、フェルト、グラファイト、ガラス繊維、及び／又はポリマー（例えば、ポリテトラフルオロエチレン、ポリプロピレンなど）のような、有機及び無機の非金属及び金属ガスケット本体材料から形成され得る。いくつかの実施形態において、ガスケット本体は強化材料もまた含む。
【０００７】
[0007]いくつかの実施形態において、コーティングは、ガスケットが接合アセンブリに装着された後の、ガスケットの取り外しを容易にするリリース剤である。特定の実施形態において、コーティングは、主として六方晶窒化ホウ素（ＢＮ）を含む成分の混合物として提供される。コーティングは、ペインティング（ｐａｉｎｔｉｎｇ）、スプレッディング（ｓｐｒｅａｄｉｎｇ）、ロールコーティング、スプレー、及び／又はディッピングを含めて、かなりの数の方法のいずれかによってガスケット本体に塗布され得る。コーティングはまた、１回の塗布ステップで、又は２回以上のステップで、ガスケット本体に塗布され得る。いくつかの実施形態において、リリース剤コーティングは、リリース剤、及び（１つ又は複数の）ガスケット本体表面へのリリース剤の接着性を向上させる結合材料を含めて、かなりの数の成分を含む。結合材料には、例えば、有機又は無機の材料が含まれ得る。いくつかの実施形態において、界面活性剤が、バインダー材料及びフィラーに加えて、ガスケットリリース剤分散体に添加され得る。界面活性剤は、コーティング材料の、ガスケット本体の表面材料との濡れを向上させる。結合剤及び界面活性剤は、基材に応じて決まる。それゆえに、いくつかの実施形態では、どちらも必要とされないであろう。
【０００８】
[0008]様々な実施形態のフランジアセンブリが、模擬使用条件下で様々なガスケットを試験し、ガスケットの性能を実証するために、提供され得る。一例において、コーティングされたガスケットは、１００％の六方晶窒化ホウ素のコーティングを有し得る。ガスケット及びコーティングは、ガスケットが、ある時間、模擬使用条件に曝された後、フランジ表面から外れるかどうかを確認するために、指定されたボルト荷重（ｂｏｌｔ  ｌｏａｄ）で、また指定された温度で試験され得る。特に、コーティングされたガスケットは、フランジアセンブリの２つのフランジの間に装着され得る。次いで、フランジは、ワッシャー、ボルト、及びナット（これらは、所望のボルト荷重にしっかりと締められる）により互いに固定され得る。次に、アセンブリは模擬使用条件下に置かれ得る。その後、フランジアセンブリは模擬使用条件から取り出され、２つのフランジは引き離され、その間に、フランジを引き離すのに必要とされる力が求められる。
【０００９】
[0009]本発明のシステム及び方法のこれら並びに他の態様は、本明細書における「詳細な説明」及び「図」を考察した後で明らかになるであろう。しかし、本発明の範囲は、述べられた主題が「背景技術」に記された問題のいずれか又は全てに向けられている、或いは、本「概要」に挙げられた特徴又は態様のいずれかを含むかどうかによって決められるのでなく、発行される特許請求の範囲によって決められることが理解されるべきである。
【００１０】
［図面］
[0010]好ましい実施形態を含めて、本発明の非限定的及び非網羅的実施形態が、以下の図を参照して説明され、ここで、特に断わらなければ、様々な図の全体を通して、類似の参照番号は類似の部分を指示する。
【図面の簡単な説明】
【００１１】
【図１】[0011]  本発明の技術による、コーティングされたガスケットの一実施形態の部分断面図である。
【図２】[0012]  本発明の技術による、コーティングされたガスケットの一実施形態の平面図（ｐｌａｎ  ｖｉｅｗ）である（図において、ガスケット本体の半分は、ガスケット本体表面のコーティングをより良く示すために取り除かれている）。
【図３】[0013]  図２に示されるコーティングされたガスケットの斜視図である。
【図４】[0014]  ガスケットを試験して、ガスケットの性能を実証するために使用され得るフランジアセンブリの一実施形態の分解正面図である。
【図５】[0015]  組み立てられた姿の、図４に示されるフランジアセンブリの斜視図である。
【図６】[0016]  図５に示されるフランジアセンブリの側面図である。
【図７】[0017]  図５に示されるフランジアセンブリの上面平面図である。
【００１２】
［詳細な説明］
[0018]実施形態が、添付図（これらは、本明細書の一部をなし、例示として、具体的で代表的な実施形態を示す）を参照して、下でより完全に説明される。これらの実施形態は、当業者が本発明の技術を実施することを可能にするのに十分な詳細さで開示される。しかし、実施形態は、多くの異なる形で実施することができ、本明細書に記載の実施形態に限定されると解釈されるべきでない。したがって、以下の詳細な説明は、限定の意味に取られるべきではない。
【００１３】
[0019]上記のように、多くの用途は、ガスケットの装着及び交換を必要とする。さらに、交換は、しばしば、合わせ面を引き離すために、かなりの力が加えられることを必要とし、また、しばしば、かなりの量の残留物が１つ又は複数の表面に残される結果となり、汚れを除くのにかなりの労力が必要とされ、場合によっては、１つ又は複数の接合アセンブリ部品の交換が必要になる。本開示は、メンテナンス及び修理のために、合わせ面をなす部品を引き離すのに必要とされる力の大きさを減少させることは、多くの理由（特に、より効率的なメンテナンス又は修理、及び安全性への配慮が含まれる）で望ましいことを、正当なものと認める。さらに、本開示は、ハウジング部品を引き離した後、合わせ面に残っているガスケット残留物を減少させることは、メンテナンス又は修理に必要とされる時間を減らし、さらには、可能性として、合わせ面からガスケット残留物を適切に除去できない場合に必要とされる交換部品の数を減らすために望ましいことを、正当なものと認める。多くの現行の方法は、リリース剤、例えばグラファイト粉末を用い、これは、いくつかの用途では適切である。しかし、このようなリリース剤は、その粉末が黒色であり、しばしば、近くの物品を汚し、このことは望ましくないことが多いので、一般に、厄介である。さらに、このようなリリース剤は、比較的高温で分解し得るので、結果的に、接合アセンブリ部品を引き離した後、さらなる残留物が合わせ面に残されることになる。本開示の様々な実施形態は、接合アセンブリが高温に曝され、さらには、汚れのより少ないガスケットが装着される場合に、合わせ面からガスケットが外れることを可能にする方法、システム、及び用具を提供する。
【００１４】
[0020]図１〜３を参照すると、実施形態のコーティングされたガスケット２０が記載されている。図１は、この実施形態のコーティングされたガスケット２０の部分断面を示す。この実施形態では、ガスケット本体２４は、接合アセンブリの合わせ面に接触する、ガスケット本体２４の両表面に、リリース剤のコーティング２８を有する。図２は、コーティングされたガスケット２０の平面図を示し、図において、ガスケット本体２０の半分は、ガスケット本体２４表面のコーティング２８をより良く示すために取り除かれている。図３は、図２のコーティングされたガスケット２０の斜視図を示す。他の実施形態は、コーティング２８を、１つの表面にだけ、又は１つ若しくは複数の表面の一部に有するガスケット本体２４を含み得る。
【００１５】
[0021]ガスケット本体２４は、例えば、ガスケット紙、エラストマー、ステンレス鋼、コルク、フェルト、グラファイト、ガラス繊維、及び／又はポリマー（例えば、ポリテトラフルオロエチレン、ポリプロピレンなど）のような、有機及び無機の非金属及び金属ガスケット本体材料から形成され得る。当業者によって容易に理解されるように、特定のガスケット材料は、主に、ガスケットが使用される特定の用途に応じて決まり、必要とされる圧縮、使用温度、及びガスケットが曝される媒体のような、かなりの数の要因に基づいて選択される。ガスケット本体２４は、やはり当業者によってよく知られており、容易に理解されるように、強化材料もまた含み得る。
【００１６】
[0022]コーティング２８は、一実施形態において、接合アセンブリ（示されていない）に装着された後、ガスケット２０の取り外しを容易にするリリース剤である。コーティング２８は、一実施形態において、主に、六方晶窒化ホウ素（ＢＮ）を含む成分の混合物である。ＢＮは、コーティングされたガスケット２０が、アセンブリの合わせ面を有する接合アセンブリに装着され、比較的少ない残留物を後に残して比較的少ない労力で引き離されることを可能にする、リリース剤である。コーティング２８は、ガスケット本体２４に、ロールコーティング、スプレー、及び／又はディッピングを含めて、かなりの数の方法のいずれかによって塗布される。コーティング２８は、１回の塗布ステップで、又は２回以上のステップで、ガスケット本体２４に塗布され得る。
【００１７】
[0023]いくつかの実施形態において、リリース剤コーティング２８は、リリース剤として主に働くＢＮ、及びガスケット本体２４の（１つ又は複数の）表面へのＢＮの接着性を向上させる結合材料を含めて、かなりの数の成分を含む。結合材料には、例えば、有機材料が含まれ得る。結合材料にはまた無機材料（これらは高温で安定である）も含まれ得る。ＢＮを含むガスケットリリースコーティング２８の性能を向上させ得る結合材料には、これらに限らないが、天然及び合成ポリマー（有機及び無機）並びに天然及び合成鉱物が含まれる。いくつかの実施形態において使用され得る無機バインダー及びフィラーは、それらの高温での耐性により、比較的広い温度領域（例えば、雰囲気温度から９００°Ｆまで）で有効である。ガスケット本体２４自体がこの極端な条件に耐えられると仮定すれば、より高い温度に及ぶことができる。バインダー又はフィラーとして用いられる無機材料の例には、これらに限らないが、シリケート（コロイダルシリカ、カリウム、ナトリウム、及びリチウム）、酸化物（アルミニウム、ジルコニウム、ケイ素、及びマグネシウム）、フィロシリケート（タルク、マイカ、及びバーミキュライト）、並びにクレー（カオリン、ベントナイト、及びハロイサイト）が含まれる。ポリマーバインダー又はフィラーのいくつかには、これらに限らないが、熱可塑性物質（ポリエチレン、ポリプロピレン、ポリビニルアセタート、及びアクリル）、フルオロポリマー（ポリテトラフルオロエチレン、フッ素化エチレン−プロピレン、及びペルフルオロアルコキシ樹脂）、熱硬化性物質（ウレタン、エポキシド、ラバー）、天然の多糖基質（ｐｏｌｙｓａｃｃｈａｒｉｄｅ  ｍｅｄｉａ）（デンプン、ゴム、及びセルロース樹脂）、ワックス（蜜蝋、カルナウバ、パラフィン）が含まれ、コーティングをシートに結合する目的で、よく機能する。しかし、有機及び無機バインダーのいずれにおいても、ガスケットへの接合に対するコーティングとフランジへの貼り付きに対するコーティングとの間にはトレイドオフ（ｔｒａｄｅｏｆｆ）が存在し得る。他のポリマーバインダーもまた、ガスケット本体にリリース剤を結合するために使用され得る。バインダー材料及びフィラーに加えて、界面活性剤が、いくつかの実施形態において、ガスケットリリース剤分散体に添加され得る。界面活性剤は、コーティング材料の、ガスケット本体の表面材料との濡れを向上させる。一般的に用いられる界面活性剤には、これらに限らないが、アニオン（ドデシル硫酸ナトリウム、ラウリルエーテル硫酸ナトリウム、及び石鹸）、並びにノニオン（ポリエチレングリコールオクチフェニルエーテル、ポリ（エチレンオキシド）及びポリ（プロピレンオキシド）コポリマー、アルコール、アルキルポリ（エチレンオキシド）、及びアルキルポリグルコシド）が含まれる。結合剤及び界面活性剤は、基材に応じて決まり、場合によっては、どちらも必要ではないであろう。
【００１８】
[0024]様々な実施形態において、コーティングは、リリース剤、結合剤、及び界面活性剤の混合物を含む。リリース剤は、六方晶窒化ホウ素を、すでにガスケットに塗布された乾燥コーティングの０．０１体積％から１００体積％の範囲の量で含む。結合剤及び／又はフィラー成分は、１種又は複数の上記結合及び／又はフィラー材料を、すでにガスケットに塗布された乾燥コーティングの０体積％から８０体積％の範囲の量で含む。界面活性剤は、１種又は複数の上記界面活性剤を、すでにガスケットに塗布された乾燥コーティングの０体積％から４０体積％の範囲の量で含む。上記範囲は、コーティングが存在することになる表面基材に依存する。
【００１９】
[0025]（実施例１）
[0026]一実施例では、ガスケット材料のシートを、従来の技術を用いて成形する。ガスケット材料のシートを、ガスケット材料をコーティング２８によりコーティングするロールコーターに供給する。この実施例においてロールコーターは、六方晶窒化ホウ素、バインダー材料、フィラー材料、及び界面活性剤を含むコーティングを提供する。コーティングは、初めは２５（体積）％の六方晶窒化ホウ素及び３％のアルミナバインダーを含む、六方晶窒化ホウ素分散体である。この分散体を、２．５％の六方晶窒化ホウ素及び０．３％のバインダーを含むように、蒸留水により希釈する。希釈した分散体に、分散体が１％の界面活性剤を含むまで、界面活性剤のトリトン（Ｔｒｉｔｏｎ）Ｘ−１００もまた添加する。ロールコーターを用いて、上述の分散体をガスケット材料に塗布し、コーティングされたガスケット材料を、乾燥オーブンに入れて、分散体から水を蒸発させる。この実施例の乾燥したコーティングは、高温雰囲気で乾燥した状態で存在する界面活性剤のパーセンテージに応じて決まる、ある範囲の固体を含む。乾燥したコーティングの固体の範囲は、約６６％から９０％の六方晶窒化ホウ素、約７％から１０％のアルミナ、及び約０％から２６％のトリトンＸ−１００である。次いで、コーティングされたガスケット材料のシートは、ガスケットの特定の用途によって要求される所望の任意の形状に切断される。
【００２０】
[0027]（実施例２）
[0028]別の実施例において、ガスケット材料のシートを、従来の技術を用いて成形する。ガスケット材料のシートを、ガスケット材料をコーティング２８によりコーティングするロールコーターに供給する。この実施例においてロールコーターは、六方晶窒化ホウ素、バインダー材料、及び界面活性剤を含むコーティングを提供する。コーティングは、４０（体積）％の六方晶窒化ホウ素、０％のバインダー、及び０％の界面活性剤含み、分散体の残りの部分は蒸留水である六方晶窒化ホウ素分散体である。ロールコーターを用いて、上述の分散体をガスケット材料に塗布し、コーティングされたガスケット材料を、乾燥オーブンに入れて、分散体から水を蒸発させる。この実施例の乾燥したコーティングは、１００％の六方晶窒化ホウ素を含む。次いで、コーティングされたガスケット材料のシートは、ガスケットの特定の用途によって要求される所望の任意の形状に切断される。
【００２１】
[0029]（実施例３）
[0030]第３の実施例では、ガスケット材料のシートを、従来の技術を用いて成形する。ガスケット材料のシートを、ガスケット材料をコーティング２８によりコーティングするロールコーターに供給する。この実施例においてロールコーターは、六方晶窒化ホウ素、フィラー材料、バインダー材料、及び界面活性剤を含むコーティングを提供する。コーティングは、２５（体積）％の六方晶窒化ホウ素、２０％の無機クレーフィラー材料、５％のシリケートバインダー、及び０％の界面活性剤を含み、残りの部分は蒸留水である六方晶窒化ホウ素分散体である。ロールコーターを用いて、上述の分散体をガスケット材料に塗布し、コーティングされたガスケット材料を、乾燥オーブンに入れて、分散体から水を蒸発させる。この実施例の乾燥したコーティングは、５０％の六方晶窒化ホウ素、４０％の無機クレーフィラー、及び１０％のシリケートバインダー材料を含む。次いで、コーティングされたガスケット材料のシートは、ガスケットの特定の用途によって要求される所望の任意の形状に切断される。
【００２２】
[0031]ここで、図４〜７を参照すると、一実施形態のフランジアセンブリ４０が記載されている。フランジアセンブリ４０は、この実施形態において、ガスケットの性能を実証するために、ガスケット２０を模擬使用条件下で試験するのに使用できる試験アセンブリである。例えば、コーティングされたガスケット２０は、１００％の六方晶窒化ホウ素のコーティングを有し得る。ガスケットが、ある時間、模擬使用条件に曝された後、フランジ表面から外れるかどうかを確認するために、ガスケット及びコーティングを、指定されたボルト荷重で、また指定された温度で試験することが望まれる。この実施形態では、コーティングされたガスケット２０を、フランジアセンブリ４０の２つのフランジ４４の間に装着する。フランジ４４は、ワッシャー４８、ボルト５２、及びナット５６により互いに固定される。ナット５６及びボルト５２を、所望のボルト荷重にしっかりと締め、組み立てた試験アセンブリを、模擬使用条件の下に置く。フランジアセンブリ４０を、模擬使用条件から取り出し、２つのフランジ４４を引き離す。フランジ４４を引き離す時に、フランジ４４を引き離すために必要とされる力を測定し、ガスケットに接触するフランジ４４の面に残された残留物を観察する。
【００２３】
[0032]特定の構造、材料、及び手順ステップに特有の言語で、本発明の技術が説明されたが、添付の特許請求の範囲に定められる本発明は、記載された特定の構造、材料及び／又はステップに必ずしも限定されないことが理解されるべきである。むしろ、特定の態様及びステップは、特許請求される本発明を実施する形態として記載されている。本発明の多くの実施形態が、本発明の精神及び範囲から逸脱することなく実施され得るので、本発明は、以下に添付される特許請求の範囲に存する。特に断わらなければ、本明細書（特許請求の範囲以外）に用いられている全ての数又は表現、例えば、寸法、物理的特性などを表すものは、全ての事例において、用語「約」によって修飾されると理解されている。少なくとも、また、特許請求の範囲に対する均等論の適用を制限しようとする意図としてでなく、用語「約」によって修飾されて、本明細書又は特許請求の範囲に挙げられている各数値パラメータは、挙げられている有効数字の数を考慮に入れて、また通常の端数処理を適用することによって、少なくとも解釈されるべきである。さらに、本明細書に開示されている全ての範囲は、それらに含まれる、任意の及び全ての部分的な範囲（ｓｕｂｒａｎｇｅ）又は任意の及び全ての個々の数値を挙げる請求の範囲を包含し、サポートすると理解されるべきである。例えば、１から１０の提示された範囲は、最小値１と最大値１０の間及び／又は両端の値を含めて、任意の及び全ての部分的な範囲又は個々の数値、すなわち、最小値１以上の値で始まり、最大値１０以下の値で終わる全ての部分的な範囲（例えば、５．５から１０、２．３４から３．５６、など）、或いは１から１０の任意の値（例えば、３、５．８、９．９９９４、など）を挙げる請求の範囲を包含し、サポートすると見なされるべきである。「上方に」、「下方に」、「より上方の」、「より下方の」、「水平の」、「垂直の」、「左」、「右」などのような表現は、適用できる場合に、相対的な関係を取り扱う時に記述を多少とも明確にするために用いられている。しかし、これらの用語は、絶対的な関係、位置、及び／又は配置を意味しているわけではない。例えば、ある物体に関して、「より上方の」表面は、単にその物体をひっくり返すことによって、「より下方の」表面になり得る。それにもかかわらず、それはやはり同じ物体である。
【図１】
2011501074.tif 000002
【図２】
2011501074.tif 000003
【図３】
2011501074.tif 000004
【図４】
2011501074.tif 000005
【図５】
2011501074.tif 000006
【図６】
2011501074.tif 000007
【図７】
2011501074.tif 000008
【国際調査報告】
2011501074.tif 000009
2011501074.tif 000010
2011501074.tif 000011